Brevet FR2381140A1 — publié le 19780915

La présente invention se rapporte à un panneau isolant qui consiste en une mousse dure à inflammabilité normale revêtue de papier ignifuge. Il existe déjà dans l'industrie de la construction des panneaux isolants en mousse dure revetue d'une feuille d'aluminium ou de papier d'amiante (ainsi, par exemple, les panneaux isolants de polyuréthanne polyisccyanurate doublés d'aluminium sur les deux faces et vendus sous la marque Thanex 2000 par la firme Thanex-Polyurethan-Chemie, Viersen). Ces panneaux sont relativement coûteux. Bien que l'idée de revetir la mousse dure par des papiers ignifuges à bon marché soit évidente, elle n'a pas encore été réalisée car elle se heurte à des difficultés considérables.A la préparation d'un panneau isolant, le mélange de réaction pénètre dans le papier ; d'autre part, en raison de la présence de l'agent ignifugeant, la forte teneur en humidité du papier conduit à une mauvaise adhérence entre celui-ci et la mousse dure ; dans de nombreux cas, il se forme des cloques dans la couche limite. La demanderesse a cherché à réaliser des panneaux isolants inflammabilité normale en mousse dure, répondant aux exigences posées dans la construction, en particulier pour ce qui concerne le comportement au feu, panneaux qui ne seraient pas revêtus d'une feuille d'aluminium et seraient bon marché, portant en revêtement superficiel, avec une liaison parfaite, des papiers ignifuges. D'autres buts et avantages de l'invention apparaîtront à la lecture de la description ci-après. Ces buts et avantages ont été atteints en revêtant les papiers ignifuges, sur la face tournée vers la mousse dure, de polyéthylène ou d'alcool polyvinylique. Les panneaux isolants selon l'invention conviennent à l'utilisation dans l'isolation de parois, de toits et de sols. Ils peuvent être préparés sans difficultés ; on parvient à une liaison bien adhérente et sans cloque entre la mousse dure et les papiers ignifuges. Les panneaux isolants sont à bon marché et peuvent être classés "normalement inflammables". La désignation "normalement inflammable" est définie dans le projet de norme allemande DIN 4 102, première partie. D'après ce projet de norme, un panneau isolant selon l'invention appartient à la classe de matériaux B 2. Dans un mode de réalisation préféré du panneau isolant selon l'invention, le noyau consiste en une mousse dure de polyisocyanurate-polyuréthanne portant principalement des groupes polyisocyanurate, appartenant selon la norme allemande DIN 4 1021 à la classe B 2, et en papier kraft 4 la soude contenant des sels minéraux, de préférence des sulfates ou des phosphates. Ces papiers ont un poids superficiel de 60 à 200 g/m2 et la teneur en sels est de 1 à 18 % te papier est revêtu sur une face d'une résine synthétique de préférence au poids superficiel de 10 à 80 g/m . Parmi les résines synthétiques qui conviennent cn citera tout particulièrement le polyéthylène et l'alcool polyvinylique. En traitant encore le face revêtue de résine synthétique par une décharge corona, on ccrott 'adhérence à la mousse. Les mousses de polyisocyanurates sont toujours classées dans les classes B 2 on B l. Elles sont décrites par exemple dans ltouvrage Kunststoffe (1972), pages 731 et suivantes et existent dans le commerce, par exemple, sous les marques Hexafoam de la firme ICI, Manchester, Grande-Bretagne, ou Baymer de la firme Bayer AG, Leverkusen, République Fédérale d'Allemane. On peut préparer une mousse de polyuréthanne à inflammabilité normale, par exemple à partir du polyol BP 401/100-35 de la firme Kali-Chemie, Hanovre et d'un polyphénylpolyméthylènepolyisocyanate, à l'aide de catalyseurs usuels, tels que la triéthylamine, la diméthylbenzylamine et les composés analogues, et d'agents gonflamts, tels que l'eau, le trichlorofluorométhane, le dichlorofluorométhane. Les exemples qui suivant illustrent l'invention sans toutefois en limiter la portée ; dons ces exemples, les indications de parties et de pourcentages s'entendent en poids sauf mention contraire. EXEMPLE 1 On prépare sur une installation à double bande de transport de la firme Hennecke un panneau de mousse dure de 4 cm d'épaisseur portant une couche de couverture en papier kraft au poids superficiel de 90 g/m2. La teneur en phosphate du papier ignifuge est de 4 % Du coté tournd vers la tousse, on applique 12 g/m2 de polyéthylène et on expose à une décharge corona. Le mélange servant à la préparation de la mousse dure consiste en 100 parties d'un polyétherpolyol BP 4011100 de la firme Kali-Chemie, Hanovre, 2,5 parties de triéthylamine, 1 partie d'un pclyétherpolysiloxanne, 30 parties de trichlorofluorométhane et 1 partie d'eau. Il a été mis à réagir de manière connue en soi avec 95 parties de polyphénylpolyméthylènepolyisocyanate. La densité brute de mousse du panneau isolant est de 35 kg/m3, la matière a une inflammabilité normale aussi bien en surface que sur le bord de coupe selon la norme allemande DIN 4 102.I. EXEMPLE 2 On prépare des plaques de mousse dure de 4 cm d'épaisseur comme décrit dans l'exemple 1. On applique en couche de couverture un papier kraft au poids superficial de 140 g/m2 à 10 % de phosphate. Le côté tourné vers la mousse est revêtu de 30 g/m2 d'alcool polyvinylique. Le mélange de polyols a la composition ci-après : 25 parties d'un polyol consistant en un mélange sucre/glycérol propoxylé, indice d'hydroxyle 380, 15 parties de triéthanolamine propoxylée, indice d'hydroxyle 500, 15 parties de phosphate de trichlcréthyle, 1 partie de polyétherpolysiloxanne, 2 parties d'une solution d'acétate de potassium à 25 7. dans le diethylèneglycol et 25 parties de trichlorofluorométhane. On fait réagir ce mélange avec 100 parties d'un polyphénylpolyméthylènepolyisocyanate. La plaque finie a une densité brute de mousse de 36 kg/m3 et appartiant à la classe B 2 des matériaux normalement inflam mabres. On a représenté ê titre illustratif le panneau isolant selon l'invention dans la figure unique du dessin annexé. Le panneau de mousse dure 1 est revêtu sur ses deux faces d'un papier kraft 2. La face du papier kraft tournée vers la mousse dure est revêtue de la résine synthétique 3. R E V E N D I C A T I O N S 1. Panneau isolant consistant en une mousse dure à inflammabilité normale, revêtue de papier ignifuge, ce panneau se caractérisant en ce que les papiers ignifuges sont revêtus d'une résine synthétique (3) sur la face tournée vers la mousse dure (1). 2. Panneau isolant selon la revendication 1, caractérisé en ce que les papiers ignifuges (2) sont revêtus sur la face tournée vers la mousse dure (1) de polyéthylène ou d'alcool polyvinylique. 3. Panneau isolant selon la revendication 1 ou 2, caractérisé en ce que la mousse (1)est une mousse dure de polyisocyanurate-polyuréthanne contenant principalement des groupes polyisocyanurate. 4. Panneau isolant selon l'une quelconque des revendications 1 à 3, caract risd en ce que les papiers ignifuges (2) sont des papiers kraft à la soude contenant des sulfates ou des phosphates,